(57)【特許請求の範囲】
【請求項１】
リオトロピック液晶化合物とビニルアルコール系ポリマーと溶媒とを含む液晶性コーティング液であって、前記ビニルアルコール系ポリマーが前記リオトロピック液晶化合物１００重量部に対して０．０５重量部〜１．５重量部含まれることを特徴とする液晶性コーティング液。
【請求項２】
前記リオトロピック液晶化合物が下記一般式（１）で表わされることを特徴とする請求項１に記載の液晶性コーティング液。
【化１】
0005153445.tif 000009
（式（１）中、Ｒは水素原子、炭素数１〜３のアルキル基、アセチル基、ベンゾイル基またはフェニル基（これらの基は置換基を有していてもよい）を表わし、Ｘは水素原子、ハロゲン原子、ニトロ基、アミノ基、ヒドロキシル基、炭素数１〜４のアルコキシ基、スルホン酸基またはスルホン酸塩基を表わし、ｋは０〜４の整数、ｌは０〜４の整数（ただしｋ＋ｌ≦４）、ｍは０〜２の整数、ｏは０〜２の整数を表わし（ただしｋ、ｌ、ｍ、ｏの少なくとも一つは０でない）、Ｍは対イオンを表わす。）
【請求項３】
請求項１または２に記載の液晶性コーティング液を薄膜状に流延し、乾燥して得られることを特徴とする偏光膜。
【発明の詳細な説明】
【技術分野】
【０００１】
本発明は液晶性コーティング液とそれを用いて作製される偏光膜に関する。
【背景技術】
【０００２】
液晶パネルでは液晶を通過する光線の旋光性を制御するため偏光板が用いられる。従来これらの偏光板として、ポリビニルアルコール等のポリマーフィルムをヨウ素や二色性色素で染色し、一方向に延伸した偏光板が広く使用されている。しかし上記の偏光板は色素やポリマーフィルムの種類によっては耐熱性や耐光性が十分でなく、また膜厚が比較的厚いという問題がある。
【０００３】
これに対してガラス板やポリマーフィルムなどの基材上にリオトロピック液晶化合物を含む液晶性コーティング液を薄膜状に流延し、リオトロピック液晶化合物を配向させて偏光膜を形成する方法が知られている（特許文献１）。リオトロピック液晶化合物は溶液中で液晶性を示す超分子会合体を形成しており、これを含む液晶性コーティング液に剪断応力を加えて流延させると、超分子会合体の長軸方向が流延方向に配向する。リオトロピック液晶化合物の偏光膜は延伸する必要がないため広幅の偏光膜を得やすく、また膜厚を格段に薄くすることができるので将来性が期待されている。
【０００４】
しかし従来の液晶性コーティング液を流延して得られる偏光膜は、乾燥過程で膜中に数十μｍ程度の大きさの微細結晶が析出して偏光膜のヘイズ値（光散乱）が大きくなり、さらにリオトロピック液晶化合物の配向度が低くなって二色比が小さくなるという問題があった。そのためこの問題を解決した液晶性コーティング液が求められていた。
【特許文献１】特開２００６−３２３３７７号公報
【発明の開示】
【発明が解決しようとする課題】
【０００５】
本発明の目的は、リオトロピック液晶化合物を含む液晶性コーティング液から得られる偏光膜において、乾燥過程で膜中に微細結晶が析出して偏光膜のヘイズ値が大きくなり、さらに配向度が低くなって二色比が小さくなるという問題を解決した液晶性コーティング液を提供することである。
【課題を解決するための手段】
【０００６】
本発明者らは、リオトロピック液晶化合物を含む液晶性コーティング液の乾燥過程における微細結晶の析出について鋭意検討した結果、液晶性コーティング液にビニルアルコール系ポリマーを少量混合することにより微細結晶の析出を抑制でき、ヘイズ値が小さく、さらに二色比の大きい偏光膜が得られることを見出した。ビニルアルコール系ポリマーの混合量はリオトロピック液晶化合物１００重量部に対して０．０５重量部〜１．５重量部が適切である。
【０００７】
本発明の要旨は次の通りである。
（１）本発明の液晶性コーティング液は、リオトロピック液晶化合物とビニルアルコール系ポリマーと溶媒とを含む液晶性コーティング液であって、前記ビニルアルコール系ポリマーが前記リオトロピック液晶化合物１００重量部に対して０．０５重量部〜１．５重量部含まれることを特徴とする。
（２）本発明の液晶性コーティング液は、前記リオトロピック液晶化合物が下記一般式（１）で表わされることを特徴とする。
【化１】
0005153445.tif 000002
式（１）中、Ｒは水素原子、炭素数１〜３のアルキル基、アセチル基、ベンゾイル基またはフェニル基（これらの基は置換基を有していてもよい）を表わす。Ｘは水素原子、ハロゲン原子、ニトロ基、アミノ基、ヒドロキシル基、炭素数１〜４のアルコキシ基、スルホン酸基またはスルホン酸塩基を表わす。ｋは０〜４の整数、ｌは０〜４の整数（ただしｋ＋ｌ≦４）、ｍは０〜２の整数、ｏは０〜２の整数を表わす。ただしｋ、ｌ、ｍ、ｏの少なくとも一つは０でない。Ｍは対イオンを表わす。
（３）本発明の偏光膜は、上記の液晶性コーティング液を薄膜状に流延し、乾燥して得られることを特徴とする。
【発明の効果】
【０００８】
本発明の液晶性コーティング液を流延、乾燥して得られる偏光膜は、乾燥過程で膜中に微細結晶が析出することが抑制され、ヘイズ値が小さく、さらにリオトロピック液晶化合物の配向の度合いが高く二色比が大きい。
【発明を実施するための最良の形態】
【０００９】
［液晶性コーティング液］
本明細書において「液晶性コーティング液」とは特定の温度範囲や濃度範囲で液晶相を示す液体をいう。上記の液晶相は、例えばネマチック液晶相、スメクチック液晶相、ヘキサゴナル液晶相などである。このような液晶相は偏光顕微鏡で観察される光学模様により確認、識別される。
【００１０】
本発明の液晶性コーティング液はリオトロピック液晶化合物とビニルアルコール系ポリマーと溶媒とを含み、ビニルアルコール系ポリマーがリオトロピック液晶化合物１００重量部に対して０．０５重量部〜１．５重量部含まれる。本発明の液晶性コーティング液はビニルアルコール系ポリマーを含むことにより、ヘイズ値が小さく、二色比の大きい偏光膜が得られる。ヘイズ値が小さくなるのは、液晶性コーティング液中に複数存在するリオトロピック液晶化合物の超分子会合体の隙間にビニルアルコール系ポリマーが入り込んで超分子会合体と水素結合することにより、溶媒が揮発する過程で生じる超分子会合体の凝集を抑制し、微小結晶の析出を抑制するためと考えられる。また二色比が大きくなるのは同様のメカニズムによりリオトロピック液晶化合物の超分子会合体が一方向に配向しやすくなるためと考えられる。
【００１１】
本発明の液晶性コーティング液はリオトロピック液晶化合物とビニルアルコール系ポリマーと溶媒とを含むものであれば特に制限はなく、他に任意の添加剤を含んでいてもよい。添加剤としては、例えば界面活性剤、酸化防止剤、帯電防止剤などが挙げられる。添加剤の濃度は通常リオトロピック液晶化合物１００重量部に対し１０重量部未満である。
【００１２】
［リオトロピック液晶化合物］
本発明に用いられるリオトロピック液晶化合物は、溶媒に溶解させた溶液状態で温度や濃度を変化させると、等方相−液晶相の相転移を起こす性質をもつ液晶化合物をいう。本発明の液晶性コーティング液においてリオトロピック液晶化合物の濃度は、好ましくは０．５重量％〜５０重量％である。本発明の液晶性コーティング液は前記のリオトロピック液晶化合物の濃度範囲の少なくとも一部で液晶相を示すことが望ましい。
【００１３】
本発明に用いられるリオトロピック液晶化合物は、好ましくは可視光領域（波長３８０ｎｍ〜７８０ｎｍ）のいずれかの波長で吸収を示すものが用いられる。本発明に用いられるリオトロピック液晶化合物は、好ましくはアゾ化合物、アントラキノン化合物、ペリレン化合物、キノフタロン化合物、ナフトキン化合物、メロシアニン化合物である。
【００１４】
本発明に用いられるリオトロピック液晶化合物は、好ましくは下記一般式（１）で表わされるアゾ化合物である。このようなアゾ化合物は溶液中で安定な液晶相を示し、可視光領域（波長３８０ｎｍ〜７８０ｎｍ）内の広い範囲で二色比の大きい偏光膜を得ることができる。
【化１】
0005153445.tif 000003
【００１５】
式（１）中、Ｒは水素原子、炭素数１〜３のアルキル基、アセチル基、ベンゾイル基またはフェニル基（これらの基は置換基を有していてもよい）を表わす。Ｘは水素原子、ハロゲン原子、ニトロ基、アミノ基、ヒドロキシル基、炭素数１〜４のアルコキシ基、スルホン酸基またはスルホン酸塩基を表わす。ｋは０〜４の整数、ｌは０〜４の整数（ただしｋ＋ｌ≦４）、ｍは０〜２の整数、ｏは０〜２の整数を表わす。ただしｋ、ｌ、ｍ、ｏの少なくとも一つは０でない。Ｍは対イオンを表わす。対イオンＭは、好ましくは水素原子、アルカリ金属原子、アルカリ土類金属原子、金属イオン、置換もしくは無置換のアンモニウムイオンである。金属イオンとしては、例えばＬｉ＋、Ｎｉ２＋、Ｆｅ３＋、Ｃｕ２＋、Ａｇ＋、Ｚｎ２＋、Ａｌ３＋、Ｐｄ２＋、Ｃｄ２＋、Ｓｎ２＋、Ｃｏ２＋、Ｍｎ２＋、Ｃｅ３＋などが挙げられる。対イオンＭが多価イオンの場合は複数のアゾ化合物が一つの多価イオン（対イオン）を共有する。
【００１６】
本発明に用いられるリオトロピック液晶化合物は、さらに好ましくは下記一般式（２）または（３）で表わされるアゾ化合物である。一般式（２）および（３）中、Ｒ、Ｘ、Ｍは一般式（１）と同様である。一般式（２）または（３）で表わされるアゾ化合物によれば、特に二色比の大きい偏光膜を得ることができる。
【化２】
0005153445.tif 000004
【化３】
0005153445.tif 000005
【００１７】
［ビニルアルコール系ポリマー］
本発明に用いられるビニルアルコール系ポリマーは目的に応じて適宜適切なものが用いられる。本発明に用いられるビニルアルコール系ポリマーは直鎖状ポリマーでもよいし枝分かれポリマーでもよい。またホモポリマーでもよいし２種類以上の単位モノマーからなるコポリマー（共重合体）でもよい。コポリマーである場合、そのシーケンスは交互、ランダム、ブロックのいずれであってもよい。ホモポリマーの代表例としてはポリビニルアルコール、コポリマーの代表例としてはエチレン−ビニルアルコール共重合体が挙げられる。
【００１８】
上記のビニルアルコール系ポリマーには市販のものを用いることができる。市販のビニルアルコール系ポリマーとしては、例えばクラレ社製ポバールシリーズ（商品名「ＰＶＡ−１０３」、「ＰＶＡ−１１７」、「ＰＶＡ−６１３」、「ＰＶＡ−２２０」、「ＰＶＡ−４０５」など）、日本合成化学社製ゴーセノールシリーズ（商品名「ＮＨ−１８」、「ＮＨ−３００」、「Ａ−３００」、「Ｃ−５００」、「ＧＭ−１４」など）、同社製ソアノールシリーズ（商品名「Ｄ２９０８」、「ＤＴ２９０３」、「ＤＣ３２０３」など）などが挙げられる。
【００１９】
上記のビニルアルコール系ポリマーの重量平均分子量（Ｍｗ）に特に制限はないが、好ましくは１，０００〜５００，０００、より好ましくは１０，０００〜２００，０００である。
【００２０】
［溶媒］
本発明に用いられる溶媒としては上記のリオトロピック液晶化合物と上記のビニルアルコール系ポリマーを溶解するものであれば特に制限はないが親水性溶媒が好ましい。親水性溶媒としては、例えば水、アルコール類、セロソルブ類およびそれらの混合溶媒が挙げられる。溶媒にはグリセリン、エチレングリコールなどの水溶性の化合物が添加されていてもよい。これらの添加物はリオトロピック液晶化合物の易溶性や液晶性コーティング液の乾燥速度を調整するために用いられる。
【００２１】
［偏光膜］
本発明の偏光膜は本発明の液晶性コーティング液を基材や金属ドラム表面に流延し、乾燥して得られる。本発明の偏光膜は上記のリオトロピック液晶化合物と上記のビニルアルコール系ポリマーとを含む。流延手段は液晶性コーティング液を均一に流延できるものであれば特に制限はなく、適切なコータ、例えばスライドコータ、スロットダイコータ、バーコータ、ロッドコータ、ロールコータ、カーテンコータ、スプレイコータなどが用いられる。乾燥方法に特に制限はなく、自然乾燥、減圧乾燥、加熱乾燥、減圧加熱乾燥などが用いられる。加熱乾燥手段としては空気循環式乾燥オーブンや熱ロールなどの任意の乾燥装置が用いられる。加熱乾燥の場合の乾燥温度は、好ましくは５０℃〜１２０℃である。
【００２２】
本発明の偏光膜は、好ましくは可視光領域（波長３８０ｎｍ〜７８０ｎｍ）で吸収二色性を示す。吸収二色性は偏光膜中で上記のリオトロピック液晶化合物が配向することによって得られる。上記のリオトロピック液晶化合物は液晶性コーティング液中で超分子会合体を形成しており、液晶性コーティング液に剪断応力を加えながら流延させると超分子会合体の長軸方向が流延方向に配向する。配向手段は剪断応力以外にもラビング処理や光配向などの配向処理、磁場や電場による配向などを組み合わせてもよい。
【００２３】
本発明の偏光膜の厚みは好ましくは０．１μｍ〜１μｍ、より好ましくは０．１μｍ〜０．８μｍである。上記の厚みの範囲内で適切な透過率（例えば３０％〜５０％）の偏光膜が得られる。
【００２４】
本発明の偏光膜によれば、ヘイズ値を１．０％以下とすることができる。なおヘイズ値は０に近いほど望ましい。また本発明の偏光膜によれば、二色比を２１以上とすることができる。なお偏光膜の二色比は大きいほど望ましい。
【００２５】
［基材］
本発明の液晶性コーティング液を流延するための基材に特に制限はなく、単層のものでもよいし複層のもの、例えば配向膜との積層体でもよい。具体的にはガラス板やポリマーフィルムが挙げられる。基材が配向膜との積層体の場合、配向膜は配向処理の施されたものが好ましい。配向膜との積層体の基材としては、例えばガラス板にポリイミド膜がコーティングされたものが挙げられる。このポリイミド膜には公知の方法、例えばラビングなどの機械的配向処理や、光配向処理などにより配向性が付与される。ガラス基材としては液晶セルに用いられる無アルカリガラスが好ましい。可撓性の必要な用途にはポリマーフィルム基材が好適である。ポリマーフィルムの表面がラビングなどにより配向処理されていてもよいし、ポリマーフィルムの表面に配向膜が積層されていてもよい。ポリマーフィルムの素材としてはフィルム形成性を有するポリマーであれば特に限定されないが、スチレン系ポリマー、（メタ）アクリル酸系ポリマー、エステル系ポリマー、オレフィン系ポリマー、ノルボルネン系ポリマー、イミド系ポリマー、セルロース系ポリマー、ビニルアルコール系ポリマー、カーボネート系ポリマーなどが挙げられる。基材の厚みは用途によるほかは特に限定されないが一般的には１μｍ〜１０００μｍの範囲である。
【００２６】
［製法］
本発明の液晶性コーティング液は任意の適切な方法により調製される。例えばリオトロピック液晶化合物を含んだ溶液にビニルアルコール系ポリマーを加えて溶解してもよいし、ビニルアルコール系ポリマーを含んだ溶液にリオトロピック液晶化合物を加えて溶解してもよい。
【００２７】
［偏光膜の用途］
本発明の偏光膜は偏光素子として好適に用いられる。偏光素子は各種の液晶パネル、例えばコンピュータ、コピー機などのＯＡ機器、携帯電話、時計、デジタルカメラ、携帯情報端末、携帯ゲーム機などの携帯機器、ビデオカメラ、テレビ、電子レンジなどの家庭用機器、カーナビゲーション、カーオーディオなどの車載用機器、店舗用モニターなどの展示機器、監視用モニターなどの警備機器、介護用モニター、医療用モニターなどの医療機器などの液晶パネルに使われる。本発明の偏光膜は基材から剥離して用いてもよいし、基材と積層したまま用いてもよい。基材と積層したまま光学用途に用いる場合、基材は可視光に透明なものが好ましい。基材から剥離した場合は、好ましくは他の支持体や光学素子に積層して用いられる。
【実施例】
【００２８】
［実施例１］
４−ニトロアニリンと８−アミノ−２−ナフタレンスルホン酸とを常法（細田豊著「理論製造  染料化学  第５版」昭和４３年７月１５日技法堂発行、１３５ページ〜１５２ページ）に従ってジアゾ化およびカップリング反応させてモノアゾ化合物を得た。このモノアゾ化合物を同様に常法によりジアゾ化し、さらに７−アミノ−１−ナフトール−３，６−ジスルホン酸リチウム塩とカップリング反応させて下記構造式（４）のアゾ化合物を含む粗生成物を得た。この粗生成物を塩化リチウムで塩析することにより下記の構造式（４）のアゾ化合物を得た。このアゾ化合物はリオトロピック液晶化合物である。
【化４】
0005153445.tif 000006
【００２９】
上記の構造式（４）のアゾ化合物１００重量部と、重量平均分子量（Ｍｗ）が７５，０００のポリビニルアルコール（クラレ社製  商品名「ＰＶＡ−１１７」）０．５重量部をイオン交換水に溶解させ、上記の構造式（４）のアゾ化合物の濃度が２０重量％の液晶性コーティング液を調製した。この液晶性コーティング液をポリスポイトで採取し、二枚のスライドガラスの間に挟みこんで室温（２３℃）にて偏光顕微鏡で観察したところ、ネマチック液晶相が観察された。
【００３０】
上記の液晶性コーティング液をラビング処理およびコロナ処理の施されたノルボルネン系ポリマーフィルム（日本ゼオン社製  商品名「ゼオノア」）の表面にバーコータ（ＢＵＳＣＨＭＡＮ社製  商品名「Ｍａｙｅｒｒｏｔ  ＨＳ４」）を用いて剪断応力をかけながら一方向に流延し、２３℃の恒温室内で自然乾燥させて厚みが０．４μｍの偏光膜を作製した。得られた偏光膜の光学特性を表１に示す。
【表１】
0005153445.tif 000007
【００３１】
［実施例２］
ポリビニルアルコールの含有量を０．１重量部とした以外は実施例１と同様にして液晶性コーティング液を調製し、偏光膜を作製した。得られた偏光膜の光学特性を表１に示す。
【００３２】
［実施例３］
ポリビニルアルコールの含有量を１．０重量部とした以外は実施例１と同様にして液晶性コーティング液を調製し、偏光膜を作製した。得られた偏光膜の光学特性を表１に示す。
【００３３】
［実施例４］
ポリビニルアルコールの含有量を０．０５重量部とした以外は実施例１と同様にして液晶性コーティング液を調製し、偏光膜を作製した。得られた偏光膜の光学特性を表１に示す。
【００３４】
［実施例５］
７−アミノ−１−ナフトール−３，６−ジスルホン酸リチウム塩に代えて、１−アミノ−８−ナフトール−２，４−ジスルホン酸リチウム塩を用いた以外は実施例１と同様の方法で構造式（５）のアゾ化合物を得た。このアゾ化合物はリオトロピック液晶化合物であった。
【化５】
0005153445.tif 000008
【００３５】
上記構造式（５）のアゾ化合物１００重量部と、重量平均分子量（Ｍｗ）が７５，０００のポリビニルアルコール（クラレ社製  商品名「ＰＶＡ−１１７」）０．５重量部をイオン交換水に溶解させ、上記の構造式（５）のアゾ化合物の濃度が２０重量％の液晶性コーティング液を調製した。この液晶性コーティング液をポリスポイトで採取し、二枚のスライドガラスの間に挟みこんで室温（２３℃）にて偏光顕微鏡で観察したところ、ネマチック液晶相が観察された。
【００３６】
上記の液晶性コーティング液を用いた以外は実施例１と同様にして偏光膜を作製した。得られた偏光膜の光学特性を表１に示す。
【００３７】
［実施例６］
ポリビニルアルコールの含有量を０．０５重量部とした以外は実施例５と同様にして液晶性コーティング液を調製し、偏光膜を作製した。得られた偏光膜の光学特性を表１に示す。
【００３８】
［実施例７］
ポリビニルアルコールの含有量を０．１重量部とした以外は実施例５と同様にして液晶性コーティング液を調製し、偏光膜を作製した。得られた偏光膜の光学特性を表１に示す。
【００３９】
［実施例８］
ポリビニルアルコールの含有量を１．０重量部とした以外は実施例５と同様にして液晶性コーティング液を調製し、偏光膜を作製した。得られた偏光膜の光学特性を表１に示す。
【００４０】
［比較例１］
ポリビニルアルコールを混合しなかったこと以外は実施例１と同様にして液晶性コーティング液を調製し、偏光膜を作製した。得られた偏光膜の光学特性を表１に示す。
【００４１】
［比較例２］
ポリビニルアルコールの含有量を５．０重量部とした以外は実施例１と同様にして液晶性コーティング液を調製し、偏光膜を作製した。比較例２の液晶性コーティング液は液晶性を示さなかった。得られた偏光膜の光学特性を表１に示す。
【００４２】
［比較例３］
ポリビニルアルコールを混合しなかったこと以外は実施例５と同様にして液晶性コーティング液を調製し、偏光膜を作製した。得られた偏光膜の光学特性を表１に示す。
【００４３】
［比較例４］
ポリビニルアルコールの含有量を５．０重量部とした以外は実施例５と同様にして液晶性コーティング液を調製し、偏光膜を作製した。比較例４の液晶性コーティング液は液晶性を示さなかった。得られた偏光膜の光学特性を表１に示す。
【００４４】
［評価］
（１）構造式（４）のアゾ化合物を用いた場合：図１によると、ヘイズ値が最小となるのはポリビニルアルコールの含有量が０．５重量部のときである。またポリビニルアルコール含有の効果が得られるのは含有量が０．０５重量部〜１．５重量部の範囲である。この範囲では、ポリビニルアルコールを含有したものは、含有しないものよりヘイズ値が小さくなる。また図２によると、二色比が最大となるのはポリビニルアルコールの含有量が０．５重量部のときである。またポリビニルアルコール含有の効果が得られるのは含有量が０．１重量部〜１．２重量部の範囲であり、この範囲では、ポリビニルアルコールを含有したものは、ポリビニルアルコールを含有しないものより二色比が大きくなる。
（２）構造式（５）のアゾ化合物を用いた場合：図３によると、ヘイズ値が最小となるのはポリビニルアルコールの含有量が０．５重量部のときである。またポリビニルアルコール含有の効果が得られるのは含有量が０．０５重量部〜５重量部の範囲である（実験は５重量部までしか行なわれていないが、５重量部を超えてもヘイズ値低減効果はあると考えられる）。この範囲ではポリビニルアルコールを含有しないものよりヘイズ値が小さくなる。また図４によると、二色比が最大となるのはポリビニルアルコールの含有量が０．５重量部のときである。またポリビニルアルコール含有の効果が得られるのは含有量が０．０５重量部〜２重量部の範囲であり、この範囲ではポリビニルアルコールを含有しないものより二色比が大きくなる。
（３）構造式（４）のアゾ化合物は構造式（５）のアゾ化合物に比べ、ポリビニルアルコールが最適値の場合、ヘイズ値の最小値、二色比の最大値が優れている。しかしポリビニルアルコールが過剰になったときのヘイズ値、二色比の劣化は大きい。
【００４５】
［測定方法］
［液晶相の観察］
液晶性コーティング液を少量ポリスポイトで採取し、二枚のスライドガラス（松浪ガラス社製  商品名「ＭＡＴＳＵＮＡＭＩ  ＳＬＩＤＥ  ＧＬＡＳＳ」）に挟み偏光顕微鏡（オリンパス社製  商品名「ＯＰＴＩＰＨＯＴ−ＰＯＬ」）を用いて観察した。
【００４６】
［厚みの測定］
偏光膜の一部を剥離し、三次元非接触表面形状計測システム（菱化システム社製  製品名「Ｍｉｃｒｏｍａｐ  ＭＭ５２００」）を用いて段差を測定し、厚みを求めた。
【００４７】
［二色比の測定］
グラントムソン偏光子を備えた分光光度計（日本分光社製  製品名「Ｕ−４１００」）を用いて、波長３８０ｎｍ〜７８０ｎｍの範囲の直線偏光の測定光を入射させ、各波長ごとに視感度補正係数をかけて積分することにより、上記の波長領域の平均のｋ１およびｋ２を求め、次式により算出した。
式：二色比＝ｌｏｇ（１／ｋ２）／ｌｏｇ（１／ｋ１）
ここでｋ１は最大透過率方向の直線偏光の透過率を、ｋ２は最大透過率方向に直交する方向の直線偏光の透過率を表わす。
【００４８】
［ヘイズの測定］
ヘイズ測定装置（村上色彩研究所製  製品名「ＨＲ−１００」）を用いて、室温（２３℃）にてヘイズを測定した。繰り返し回数３回の平均値を測定値とした。
【図面の簡単な説明】
【００４９】
【図１】ポリビニルアルコール含有量とヘイズ値の関係を示すグラフ（構造式４）。
【図２】ポリビニルアルコール含有量と二色比の関係を示すグラフ（構造式４）。
【図３】ポリビニルアルコール含有量とヘイズ値の関係を示すグラフ（構造式５）。
【図４】ポリビニルアルコール含有量と二色比の関係を示すグラフ（構造式５）。
【図１】
0005153445.tif 000010
【図２】
0005153445.tif 000011
【図３】
0005153445.tif 000012
【図４】
0005153445.tif 000013